ВЯЖУЩАЯ КОМПОЗИЦИЯ И БЕТОН ИЗ ЭТОЙ КОМПОЗИЦИИ

1. Вяжущая композиция, включающая гидравлический цемент и предпочтительно один или более заполнитель, добавленный к нему или смешиваемый с цементом и водой, отличающаяся тем, что цемент содержит более 20 мас.% тонкоизмельченного аплита.
2. Вяжущая композиция по п.1, отличающаяся тем, что цемент состоит из тонкоизмельченного аплита.
3. Вяжущая композиция по п.1, отличающаяся тем, что цемент содержит от 80 до 20 мас.% тонкоизмельченного аплита и от 20 до 80 мас.% гидравлического цемента.
4. Вяжущая композиция по п.1, отличающаяся тем, что цемент содержит по меньшей мере 50 мас.% тонкоизмельченного аплита.
5. Вяжущая композиция по п.3, отличающаяся тем, что цемент содержит 75 мас.% тонкоизмельченного аплита и 25 мас.% гидравлического цемента.
6. Вяжущая композиция по п.1, отличающаяся тем, что гидравлический цемент выбран из портландцемента, пуццалановых цементов, гипсовых цементов, глиноземных цементов, кремнеземистых цементов и шлаковых цементов.
7. Вяжущая композиция по п.1, отличающаяся тем, что цемент содержит по меньшей мере 80% аплита с размером частиц менее 200 мкм.
8. Вяжущая композиция по п.1, отличающаяся тем, что аплит имеет размер частиц менее примерно 75 мкм.
9. Вяжущая композиция по п.1, отличающаяся тем, что аплит содержит диоксид кремния (кварц) в количестве в диапазоне 60-95 мас.% или более предпочтительно в диапазоне 68-90 мас.%.
10. Вяжущая композиция по п.1, отличающаяся тем, что она содержит кварц из источников иных, нежели аплит.
11. Вяжущая композиция по п.1, отличающаяся тем, что к вяжущей композиции добавлен тонко измельченный кальцит в количестве до примерно 20 мас.%.
12. Вяжущая композиция по п.1, отличающаяся тем, что к вяжущей композиции добавлены углеродные волокна длиной 1-100 мм, предпочтительно 3-70 мм.
13. Вяжущая композиция по п.12, отличающаяся тем, что углеродные волокна имеют диаметр в диапазоне от 1 до 15 мкм, предпочтительно от 3 до 10 мкм и более предпочтительно от 6 до 8 мкм.
14. Вяжущая композиция по п.1, отличающаяся тем, что к композиции добавлен заполнитель, состоящий из гранулированного аплита.
15. Вяжущая композиция по любому из пп.1-14, отличающаяся тем, что в качестве заполнителя использован по меньшей мере один или более из следующих материалов: песок, гравий, ангидрит, стекло и пеностекло.
16. Вяжущая композиция по любому из пп.1-14, отличающаяся тем, что при затвердевании она дает усадку менее 3%, предпочтительно менее 1,5% и наиболее предпочтительно менее 0,7%.
17. Бетон, отличающийся тем, что он изготовлен из вяжущей композиции по любому из пп.1-16.
18. Применение тонкоизмельченного аплита в качестве составляющей более 20% от цемента в вяжущей композиции.
19. Применение по п.18, где аплит имеет размер частиц менее 200 мкм и составляет по меньшей мере 50% от массы цемента.